【手続補正書】
【提出日】令和1年8月19日(2019.8.19)
【手続補正１】
【補正対象書類名】明細書
【補正対象項目名】０１３０
【補正方法】変更
【補正の内容】
【０１３０】
前述の実施例は、理解を明確にするためだけに提示されたのであり実施例に由来する不要な制限は存在しないものと認識される。実施例に記載の試験及び試験結果は、予想ではなく実例を意図したものである。実施例のすべての定量的値は、含まれる周知の許容差の観点から近似値であると理解されるべきである。本明細書において開示される特定の例示的な要素、構造、特徴、詳細、構成等を、多くの実施形態において修正及び／又は組み合わせることができることは、自明であろう。すべてのかかる変形例及び組み合わせは、発明者によって、考えられた発明の境界内であると企図され、例示的な図示として役立つように選択された単なる代表的な設計ではない。したがって、本発明の範囲は、本明細書に記載される特定の例示的な構造に限定されるべきではなく、むしろ少なくとも請求項の文言によって説明される構造、及びそれらの構造に相当する構造にまで拡大する。（本明細書に代替物として積極的に記載される要素のいずれも、望ましい任意の組み合わせにおいて、特許請求の範囲に明確に含まれる場合も、又は特許請求の範囲から除外される場合もある。）オープンエンド言語で本明細書に記載されているいずれの要素又は要素の組み合わせ（例えば、を含む及びその派生体）も、クローズエンド言語（例えば、からなる及びその派生体）並びに一部クローズエンド言語（例えば、から本質的になる、及びその派生体など）で更に記載されているとみなされる。記載されたとおりの本明細書と、参照によって本明細書に援用されるいずれかの文書の開示内容との間に矛盾又は食い違いが存在する場合、記載されたとおりの本明細書が優先するものとする。本発明の実施態様の一部を以下の項目１−２２に記載する。
項目１
支持体を含む陰圧閉鎖創傷療法被覆材であって、前記支持体は、前記支持体の主表面の少なくとも一部分に湿潤粘着感圧接着剤を有し、且つ少なくとも１つの開口部を含み、前記開口部は、前記開口部を通して真空をかけることができるように構成されており、
前記湿潤粘着感圧接着剤は、約２５０００〜約２０００００の数平均分子量を有するポリ（メタ）アクリレート高分子を含む接着剤前駆組成物の架橋反応生成物であり、
前記接着剤前駆組成物は、約−２０℃未満のＴｇを示し、２５℃で約４Ｐａ〜約１００００Ｐａの貯蔵弾性率を示す、陰圧閉鎖創傷療法被覆材。
項目２
前記湿潤粘着感圧接着剤が、環状片として設けられ、前記環状片は、前記支持体の外縁の周囲までひろがっており、且つ創傷を取り囲む皮膚に接着するように構成され、前記被覆材が、前記湿潤粘着感圧接着剤によって密閉された密閉創傷床を提供する、項目１に記載の陰圧閉鎖創傷療法被覆材。
項目３
前記支持体の前記開口部が、真空配管を受け入れるように構成され、前記真空配管を通して前記密閉創傷床に部分真空をかけることができる、項目２に記載の陰圧閉鎖創傷療法被覆材。
項目４
前記湿潤粘着感圧接着剤以外に、前記創傷床を密閉するためにシーリング部材を用いない、項目２に記載の陰圧閉鎖創傷療法被覆材。
項目５
前記被覆材が、創傷充填材を含む少なくとも１つの物体を含む、項目１に記載の陰圧閉鎖創傷療法被覆材。
項目６
項目１に記載の陰圧閉鎖創傷療法被覆材と、真空源とを含む陰圧閉鎖創傷療法システムであって、前記陰圧閉鎖創傷療法被覆材が、前記真空源に流体連通するように構成されている、陰圧閉鎖創傷療法システム。
項目７
前記陰圧閉鎖創傷療法被覆材が、前記陰圧閉鎖創傷療法被覆材と前記真空源との間に液体収集容器を含む真空ラインによって、前記真空源に流体連通している、項目６に記載の陰圧閉鎖創傷療法システム。
項目８
前記接着剤前駆組成物の前記ポリ（メタ）アクリレート高分子が、約２５０００〜約１０００００の数平均分子量を有する、項目１に記載の陰圧閉鎖創傷療法被覆材。
項目９
前記接着剤前駆組成物が、約１００Ｐａ〜約１０００Ｐａの貯蔵弾性率を示す、項目１に記載の陰圧閉鎖創傷療法被覆材。
項目１０
前記接着剤前駆組成物が、２５℃で約１０Ｐａ・ｓ〜約８００Ｐａ・ｓの粘度を示す、項目１に記載の陰圧閉鎖創傷療法被覆材。
項目１１
前記ポリ（メタ）アクリレート高分子が、前記接着剤前駆組成物の高分子成分の少なくとも約９５重量％を占める、項目１に記載の陰圧閉鎖創傷療法被覆材。
項目１２
前記ポリ（メタ）アクリレート高分子が、Ｔｇが０℃未満の非極性（メタ）アクリレートモノマー単位から本質的になる、項目１に記載の陰圧閉鎖創傷療法被覆材。
項目１３
前記ポリ（メタ）アクリレート高分子が、アルキル（メタ）アクリレートモノマー単位から本質的になる、項目１に記載の陰圧閉鎖創傷療法被覆材。
項目１４
前記接着剤前駆組成物の前記ポリ（メタ）アクリレート高分子が、実質的に直鎖状の高分子である、項目１に記載の陰圧閉鎖創傷療法被覆材。
項目１５
前記湿潤粘着感圧接着剤が、湿潤粘着試験法に従って試験した場合に、少なくとも約３０００ｇのピーク引っ張り力を示す、項目１に記載の陰圧閉鎖創傷療法被覆材。
項目１６
前記湿潤粘着感圧接着剤が、前記湿潤粘着感圧接着剤の総重量に基づいて約２重量％〜約１０重量％の可塑剤を含む、項目１に記載の接着剤物品。
項目１７
前記ポリ（メタ）アクリレート高分子が、少なくとも１種の連鎖移動剤を含むモノマー混合物の第１の合成反応の反応生成物であり、少なくとも一部の前記ポリ（メタ）アクリレート高分子が、少なくとも１つの連鎖移動剤残基を含む、項目１に記載の陰圧閉鎖創傷療法被覆材。
項目１８
前記感圧接着剤が、約４０〜約７０％のゲル含有量を示す、項目１に記載の接着剤物品。
項目１９
前記感圧接着剤が、前記接着剤前駆組成物の電子線架橋反応生成物である、項目１に記載の陰圧閉鎖創傷療法被覆材。
項目２０
前記感圧接着剤が、前記接着剤前駆組成物の光架橋反応生成物であり、前記架橋反応生成物のうち少なくとも一部の前記ポリ（メタ）アクリレート高分子が、少なくとも１つの光活性化可能な架橋剤残基を含む、項目１に記載の陰圧閉鎖創傷療法被覆材。
項目２１
項目１に記載の陰圧閉鎖創傷療法被覆材を、前記陰圧閉鎖創傷療法被覆材の前記湿潤粘着感圧接着剤が創傷を取り囲む皮膚に結合するように皮膚に適用し、密閉創傷床を提供することと；
前記陰圧閉鎖創傷療法被覆材の前記支持体の前記開口部を通して部分真空をかけて前記密閉創傷床に陰圧をかけることと、を含む陰圧閉鎖創傷療法の実施方法。
項目２２
前記密閉創傷床における前記陰圧が約−３０ｍｍＨｇ〜約−２００ｍｍＨｇの範囲になるように前記部分真空をかける、項目２１に記載の方法。
【手続補正２】
【補正対象書類名】特許請求の範囲
【補正対象項目名】全文
【補正方法】変更
【補正の内容】
【特許請求の範囲】
【請求項１】
支持体を含む陰圧閉鎖創傷療法被覆材であって、前記支持体は、前記支持体の主表面の少なくとも一部分に湿潤粘着感圧接着剤を有し、且つ少なくとも１つの開口部を含み、前記開口部は、前記開口部を通して真空をかけることができるように構成されており、
前記湿潤粘着感圧接着剤は、約２５０００〜約２０００００の数平均分子量を有するポリ（メタ）アクリレート高分子を含む接着剤前駆組成物の架橋反応生成物であり、
前記接着剤前駆組成物は、約−２０℃未満のＴｇを示し、２５℃で約４Ｐａ〜約１００００Ｐａの貯蔵弾性率を示す、陰圧閉鎖創傷療法被覆材。
【請求項２】
前記ポリ（メタ）アクリレート高分子が、アルキル（メタ）アクリレートモノマー単位から本質的になる、請求項１に記載の陰圧閉鎖創傷療法被覆材。
【請求項３】
前記接着剤前駆組成物の前記ポリ（メタ）アクリレート高分子が、実質的に直鎖状の高分子である、請求項１又は２のいずれかに記載の陰圧閉鎖創傷療法被覆材。
【請求項４】
前記湿潤粘着感圧接着剤が、前記湿潤粘着感圧接着剤の総重量に基づいて約２重量％〜約１０重量％の可塑剤を含む、請求項１〜３のいずれか一項に記載の陰圧閉鎖創傷療法被覆材。
【請求項５】
前記ポリ（メタ）アクリレート高分子が、少なくとも１種の連鎖移動剤を含むモノマー混合物の第１の合成反応の反応生成物であり、少なくとも一部の前記ポリ（メタ）アクリレート高分子が、少なくとも１つの連鎖移動剤残基を含む、請求項１〜４のいずれか一項に記載の陰圧閉鎖創傷療法被覆材。
【請求項６】
前記湿潤粘着感圧接着剤が、約４０〜約７０％のゲル含有量を示す、請求項１〜５のいずれか一項に記載の陰圧閉鎖創傷療法被覆材。
【請求項７】
請求項１〜６のいずれか一項に記載の陰圧閉鎖創傷療法被覆材を、前記陰圧閉鎖創傷療法被覆材の前記湿潤粘着感圧接着剤が創傷を取り囲む皮膚に結合するように皮膚に適用し、密閉創傷床を提供することと；
前記陰圧閉鎖創傷療法被覆材の前記支持体の前記開口部を通して部分真空をかけて前記密閉創傷床に陰圧をかけることと、を含む陰圧閉鎖創傷療法の実施方法。